(57)【特許請求の範囲】
【請求項１】
重量平均分子量（Ｍｗ）が５５，０００〜１２０，０００の非晶質ポリ乳酸、前記非晶質ポリ乳酸を含む内添剤に１５〜２５質量％の量で含有され軟化点が１２５〜１５０℃のテルペンフェノール樹脂、及び前記内添剤に８〜１２質量％の量で含有され重量平均分子量（Ｍｗ）が８５，５００〜１１８，０００のスチレンアクリル樹脂を含んだ電子写真用トナー。
【請求項２】
重量平均分子量（Ｍｗ）が５５，０００〜１２０，０００の非晶質ポリ乳酸、前記非晶質ポリ乳酸を含む内添剤に１５〜２５質量％の量で含有され軟化点が１２５〜１５０℃のテルペンフェノール樹脂、及び前記内添剤に８〜１２質量％の量で含有され重量平均分子量（Ｍｗ）が８５，５００〜１１８，０００のスチレンアクリル樹脂を含んだ混合物を溶融混練して混練物を得る工程と、
硬化後の前記混練物を粉砕する工程と
を含んだ電子写真用トナーの製造方法。
【発明の詳細な説明】
【技術分野】
【０００１】
本発明は、バイオプラスチックを用いた電子写真用トナー及びその製造方法に関する。
【背景技術】
【０００２】
電子写真方式による画像形成は、静電荷像をトナーにより現像して可視化し、現像により得られたトナー像を用紙に転写した後、熱と圧力により定着させることにより行われる。上記トナーは、結着樹脂に着色剤や帯電制御剤などを配合した混合物を溶融混練し、粉砕及び分級して所定の粒度分布に調整することにより製造される。このようなトナーの結着樹脂として、従来、スチレンアクリル樹脂や、ポリエステル樹脂などの石油由来の樹脂が使用されている。
【０００３】
近年、環境への配慮から、廃棄時に環境への負荷の少ない生分解性樹脂、更には、再生可能資源からつくられるバイオマスプラスチックを、トナー用樹脂として用いる方法が提案されている。なお、有限な資源を有効に活用でき、環境負荷の低減に貢献するバイオマスプラスチックや生分解性プラスチックのことをバイオプラスチックと呼ぶ。
【０００４】
バイオプラスチックのうち、現在最も有望な樹脂の一つがポリ乳酸である。ポリ乳酸は、融点が１７０℃程度、ガラス転移点が６０℃程度であり、重量平均分子量（Ｍｗ）が１５万程度の結晶性ポリエステルである。このようなポリ乳酸に耐熱性、高耐久性を付加し、携帯電話の筐体などに使用することも始められている。
【０００５】
しかしながら、上記のポリ乳酸をそのままトナー用樹脂として使用する場合、硬くて粉砕性が悪い、軟化温度が高く低温定着に向かないという問題があった。
【０００６】
特許文献１には、特定のポリ乳酸系生分解性樹脂とテルペンフェノール共重合体の含有比率を８０:２０〜２０:８０とすることで、低温定着性に優れ、耐久性を向上させたトナーを得られることが記載されている。
【０００７】
また、特許文献２には、上記同様に、特定のポリ乳酸系生分解性樹脂に、テルペンフェノール共重合体と共に、その軟化点以下の融点を有している所定量(７％〜２０％)のワックスを配合することで、耐久性を損なうことなく、良好な低温定着性を達成することが記載されている。
【０００８】
さらに、特許文献３には、特定のポリ乳酸系生分解性樹脂とテルペンフェノール共重合体とを含有し、外添剤として１〜３％の無機微粒子を添加することで、経時変化の少ない低温定着性トナーを提供できる旨記載されている。
【０００９】
しかしながら、本願発明者らの研究によると、上記特許文献１〜３の各実施例に記載されているポリ乳酸を使用した場合、高い粉砕性を達成し辛くトナー化が困難であることが判明している。
【００１０】
一方、ポリ乳酸を加水分解することで、分子量を低減させ、粉砕性を向上させることが提案されている（例えば特許文献４）。ところが、ポリ乳酸の加水分解は、処理時間が長く、作業性及びコスト面で負担が大きいという問題点が存在した。
【先行技術文献】
【特許文献】
【００１１】
【特許文献１】特開２００１−１６６５３７号公報
【特許文献２】特開２００３−２４８３３９号公報
【特許文献３】特開２００４−０９３８２９号公報
【特許文献４】特開２０１２−０３２６２８号公報
【発明の概要】
【発明が解決しようとする課題】
【００１２】
本発明は、上記事情に鑑みてなされ、結着樹脂として非晶質バイオプラスチックを含み、良好な粉砕性を有するとともに、定着性及び耐久性に優れた電子写真トナー及びその製造方法を提供することを目的とする。
【課題を解決するための手段】
【００１３】
本発明の第１側面によると、重量平均分子量（Ｍｗ）が５５，０００〜１２０，０００の非晶質ポリ乳酸、前記非晶質ポリ乳酸を含む内添剤に１５〜２５質量％の量で含有され軟化点が１２５〜１５０℃のテルペンフェノール樹脂、及び前記内添剤に８〜１２質量％の量で含有され重量平均分子量（Ｍｗ）が８５，５００〜１１８，０００のスチレンアクリル樹脂を含んだ電子写真用トナーが提供される。
【００１４】
本発明の第２側面によると、重量平均分子量（Ｍｗ）が５５，０００〜１２０，０００の非晶質ポリ乳酸、前記非晶質ポリ乳酸を含む内添剤に１５〜２５質量％の量で含有され軟化点が１２５〜１５０℃のテルペンフェノール樹脂、及び前記内添剤に８〜１２質量％の量で含有され重量平均分子量（Ｍｗ）が８５，５００〜１１８，０００のスチレンアクリル樹脂を含んだ混合物を溶融混練して混練物を得る工程と、硬化後の前記混練物を粉砕する工程とを含んだ電子写真用トナーの製造方法が提供される。
【発明の効果】
【００１５】
本発明によれば、結着樹脂として非晶質バイオプラスチックを含み、粉砕性、定着性及び耐久性に優れた電子写真用トナー及びその製造方法が提供される。
【図面の簡単な説明】
【００１６】
【図１】結晶性ポリ乳酸のＤＳＣ（示差走査熱量測定）曲線を示す図。
【図２】非晶質ポリ乳酸のＤＳＣ（示差走査熱量測定）曲線を示す図。
【発明を実施するための形態】
【００１７】
以下、本発明の実施形態について説明する。
一般に、結着樹脂として結晶性バイオプラスチックを使用した電子写真トナーの製造においては、バイオプラスチックの分子量を相当に小さくしないと、高い粉砕性を達成することが難しい。
【００１８】
本発明者らは、非晶質バイオプラスチックとテルペンフェノール樹脂との組み合わせに、さらに特定分子量のスチレンアクリル樹脂を組み合わせると、バイオプラスチックの分子量がそれほど小さくなくても高い粉砕性を達成できることを知見し、本発明を成すに至った。
【００１９】
すなわち、本発明の一実施形態に係る電子写真用トナーは、重量平均分子量（Ｍｗ）が５５，０００〜１２０，０００の非晶質バイオプラスチック、テルペンフェノール樹脂、及び重量平均分子量（Ｍｗ）が８５，５００〜１１８，０００のスチレンアクリル樹脂とを含むことを特徴とする。
【００２０】
本実施形態において、非晶質バイオプラスチックは結着樹脂の主成分として使用される。非晶質バイオプラスチックとしては、例えば、非晶質ポリ乳酸を用いることができる。
【００２１】
なお、非晶質バイオプラスチックとは、ＤＳＣ（示差走査熱量測定）の結果、得られたＤＳＣ曲線に発熱ピークがみられないものをいう。他方、結晶性バイオプラスチックとは、ＤＳＣ曲線に発熱ピークがみられるものをいう。
【００２２】
図１は、結晶性ポリ乳酸のＤＳＣ曲線を示し、図２は、非晶質ポリ乳酸のＤＳＣ曲線を示す。図１及び図２に示される通り、結晶性ポリ乳酸のＤＳＣ曲線では発熱ピークがみられるのに対し、非晶質ポリ乳酸のＤＳＣ曲線では発熱ピークがみられない。
【００２３】
本実施形態に係るトナーは、典型的には、結晶性バイオプラスチックを含まない。この理由としては、例えば、同じ分子量を有した結晶性バイオプラスチックと非晶質バイオプラスチックとを比較すると、結晶性バイオプラスチックの方が硬く、粉砕性に乏しいことが挙げられる。
【００２４】
本実施形態で用いる非晶質バイオプラスチックは、好ましくは重量平均分子量（Ｍｗ）が５５，０００〜１２０，０００の範囲内にある。重量平均分子量（Ｍｗ）が過度に低い場合、トナーとして保存性、耐久性が保てない。また、重量平均分子量（Ｍｗ）が過度に高い場合、粉砕性が劣りトナー製造が困難になるからである。
【００２５】
非晶質バイオプラスチックは、トナー質量に対して、例えば２０〜８０質量％の割合で含まれている。なお、本明細書において、「トナー質量」は、結着樹脂、粉砕助剤および着色剤を含むトナー原料(内添剤)の合計質量と定義され、シリカなどの外添剤は含まないものを言う。
【００２６】
本実施形態に係るトナーは、粉砕助剤として、テルペンフェノール樹脂とスチレンアクリル樹脂を含む。なお、スチレンアクリル樹脂は一般にトナーの結着樹脂として使用されるが、本実施形態においては粉砕助剤としての位置付けになる。
【００２７】
テルペンフェノール樹脂としては、例えば、テルペンモノマーとフェノールを共重合した樹脂を使用することができる。具体的には、ＹＳポリスターＮ１２５（ヤスハラケミカル（株）製）、ＹＳポリスターＧ１５０（ヤスハラケミカル（株）製）等を使用することができる。
【００２８】
これら粉砕助剤の重量平均重合度は、５００〜５０００の範囲内にあることが好ましい。重合度が小さすぎる場合、トナー全体の熱特性が低くなる。重合度が高すぎる場合、トナー全体が硬くなり粉砕性が保てない。
【００２９】
テルペンフェノール樹脂とスチレンアクリル樹脂との合計量は、例えば、トナー質量の２５〜３５質量％の範囲内にある。この合計量が少ないと、粉砕性を高める効果が顕著には表れない。また、この合計量が多いと、トナーとしての熱特性が著しく低下し、耐久性や定着性において、不具合が発生する。
【００３０】
テルペンフェノール樹脂とスチレンアクリル樹脂との合計量は、好ましくはトナー質量の２５〜３５質量％の範囲内にあり、より好ましくはトナー質量の２８〜３２質量％の範囲内にある。テルペンフェノール樹脂とスチレンアクリル樹脂との合計量がこの範囲内にある場合、より優れた定着性を達成できる。
【００３１】
本実施形態のトナーは、トナー原料として更に着色剤を含むことができる。着色剤は、従来公知のものを使用できる。例えば、黒の着色剤としては、カーボンブラック、青系の着色剤としては、Ｃ．Ｉ．Ｐｉｇｍｅｎｔ１５：３、赤系の着色剤としては、Ｃ．Ｉ．Ｐｉｇｍｅｎｔ５７：１、１２２、２６９、黄色系の着色剤としては、Ｃ．Ｉ．Ｐｉｇｍｅｎｔ７４、１８０、１８５等が挙げられる。環境への影響を考慮すると、着色剤単体で安全性が高いものが好ましい。
【００３２】
これら着色剤の含有量は、トナー質量に対して、１〜１０質量％であることが好ましい。また、着色剤は、結着樹脂等との溶融混練に先立ち、樹脂の一部の中に高濃度に分散させてマスターバッチ化しておき、これを残りの樹脂等と混合しても良い。
【００３３】
本実施形態のトナーには、必要に応じて、従来公知の離型剤を添加することができる。そのような離型剤としては、例えば、ポリプロピレンワックス、ポリエチレンワックス、フィッシャートロプシュワックス等のオレフィン系ワックスや、カルナウバワックス、ライスワックス、カイガラムシワックス等の天然ワックス、合成エステルワックス等が挙げられる。
【００３４】
低温定着性や高速印字性能を向上させるには、６０〜１００℃程度と比較的低い融点を有する離型剤が好ましく、具体的には、カルナウバワックスや、合成エステルワックスが好ましい。環境への影響を考慮すると、天然物系のカルナウバワックスがより好ましい。離型剤の配合量は、トナー質量に対して、１〜１５質量％であることが好ましい。
【００３５】
本実施形態のトナーには、その原料として、必要に応じて、従来公知の帯電制御剤を添加することができる。例えば、正帯電制御剤として、４級アンモニウム塩、アミノ基を含有する樹脂等が、負帯電制御剤として、サルチル酸の金属錯塩、ベンジル酸の金属錯塩、カリックスアレン型のフェノール系縮合物、カルボキシル基を含有する樹脂などが挙げられる。帯電制御剤の添加量は、トナー質量に対して、０．１〜５質量％であることが好ましい。
【００３６】
本実施形態のトナーには、顔料分散性、低温定着性の観点から、必要に応じて、トナー用樹脂として開発された従来公知のポリエステル樹脂を添加することもできる。これらの樹脂の配合量は、環境への影響を考慮すると、トナー質量に対して、０〜５０質量％であることが好ましい。
【００３７】
本実施形態のトナーには、必要に応じて従来公知の加水分解抑制剤を添加することができる。加水分解抑制剤として、例えば、カルボジイミド系化合物、イソシアネート系化合物及びオキサゾリン系化合物などが挙げられる。このような加水分解抑制剤は、残存モノマーや分解により生じた水酸堪やカルボキシル機末端を封止し、加水分解の連鎖反応を抑制することができる。
【００３８】
加水分解抑制剤としては、ポリカルボジイミド化合物であるカルボジライトＬＡ−１（日清紡績（株）製）などが市販されている。加水分解抑制剤の添加量は、バイオプラスチックに対し、０．０１〜１５質量％であることが好ましく、１〜１０質量％がより好ましい。
【００３９】
本実施形態のトナーには、必要に応じて従来公知の結晶核剤を添加することができる。結晶核剤として、タルクなどの無機核剤、安息香酸ナトリウムなどの有機カルボン酸金属塩、リン酸エステル金属塩、ベンジリデンソルビトール、カルボン酸アミドなどの有機核剤等が挙げられる。
【００４０】
以上説明した電子写真用トナーは、例えば、以下の方法により製造することができる。
まず、非晶質バイオプラスチックを含む結着樹脂に、テルペンフェノール樹脂とスチレンアクリル樹脂からなる粉砕助剤と、着色剤と、離型剤と、必要に応じてその他添加剤を含む原料とを混合する。その後、これを２軸混練機や加圧ニーダー、オープンロールなどの混練機で混練し、混練物を得る。得られた混練物を冷却した後、ジェットミル等の粉砕機で粉砕し、風力分級機等で分級することで、トナーを得ることができる。ここで、トナーの粒径は特に限定されないが、通常５〜１０μｍとなるように調整される。
【００４１】
このようにして得られたトナーには、流動性向上、帯電性調整、耐久性向上のため、外添剤を添加することができる。外添剤としては、無機微粒子が一般的であり、シリカ、チタニア、アルミナ等が挙げられ、そのうち疎水化処理されたシリカ（日本アエロジル（株）、ＣＡＢＯＴ（株）より市販）が好ましい。無機微粒子の粒径は、１次粒子径として、７〜４０ｎｍのものが良く、機能向上のため、２種類以上を混ぜ合わせても良い。
【実施例】
【００４２】
以下に本発明の実施例及び比較例を示し、本発明についてより具体的に説明する。
実施例及び比較例においては、非晶質バイオプラスチックとして非晶質ポリ乳酸を使用した。具体的には、重量平均分子量（Ｍｗ）が約３０，０００、約５０，０００、約５５，０００、約８０，０００及び約１２０，０００の非晶質ポリ乳酸と、重量平均分子量（Ｍｗ）が約１３０，０００及び約１５０，０００の結晶質ポリ乳酸を使用した。なお、用いた非晶質ポリ乳酸は、図２に示した非晶質ポリ乳酸と同様に、ＤＳＣ曲線では発熱ピークがみられなかった。
【００４３】
＜トナーの作製＞
（実施例１）
結着樹脂として重量平均分子量（Ｍｗ）が８０，０００の非晶質ポリ乳酸樹脂「バイロエコール  ＢＥ−４００」（東洋紡（株）製）を５１質量部、粉砕助剤としてテルペンフェノール樹脂「ＹＳポリスターＮ１２５」（ヤスハラケミカル（株）製）を２０質量部及び重量平均分子量（Ｍｗ）が８５，５００のスチレンアクリル樹脂「ＦＳＲ−０５１」（藤倉化成（株）製）を１０質量部、着色剤としてマゼンタＲ２６９を４０％の濃度で含んだマスターバッチを１２質量部、離型剤として「カルナウバワックス１号粉末」（日本ワックス（株）製）を６質量部、及び、帯電制御剤として「ＬＲ−１４７」（日本カーリット（株）製）を１質量部使用し、これらを合計３０ｋｇとなるように計量し、容量が１５０Ｌのヘンシェルミキサーで混合した。
【００４４】
得られた混合物を２軸押出機（スクリュー径４３ｍｍ、Ｌ／Ｄ＝３４）で溶融混練した後、この溶融混練物を、圧延ロールの循環水を１０℃に設定して延伸、冷却して硬化させた。この硬化後の混練物を、「ロートプレックス」（ホソカワミクロン（株）製、２ｍｍスクリーン）で粗砕した。
【００４５】
その後、衝突式粉砕機「ＵＦＳ−２」（日本ニューマチック工業（株）製）及び風力分級機「ＵＦＣ−２」（日本ニューマチック工業（株）製）で、トナーの平均粒径が７．５μｍとなるように粉砕及び分級を行い、着色微粒子を得た。
【００４６】
得られた着色微粒子１００質量部に、外添剤として、１次粒子径４０ｎｍの疎水性シリカ「ＲＹ５０」（日本アエロジル（株）製）を２．５質量部、１次粒子径７ｎｍの疎水性シリカ「ＴＧ−８１０Ｇ」（キャボット（株）製）を０．８質量部、及び、１次粒子径１１５ｎｍの疎水性シリカ「ＴＧ−Ｃ１９０」（キャボット（株）製）を１．３質量部添加し、ヘンシェルミキサーで混合した後、篩を行い、電子写真用トナーを得た。
【００４７】
（実施例２）
粉砕助剤としてのスチレンアクリル樹脂について、重量平均分子量（Ｍｗ）が１１８，０００のスチレンアクリル樹脂「ＦＳＲ−０５５」（藤倉化成（株）製）を１０質量部使用したことを除いて、実施例１と同様にトナーを作製した。
（実施例３）
粉砕助剤としてのスチレンアクリル樹脂について、重量平均分子量（Ｍｗ）が１１２，０００のスチレンアクリル樹脂「ＦＢ−６７６」（三菱レイヨン（株）製）を１０質量部使用したことを除いて、実施例１と同様にトナーを作製した。
【００４８】
（実施例４）
粉砕助剤としてのスチレンアクリル樹脂について、重量平均分子量（Ｍｗ）が１１０，０００のスチレンアクリル樹脂「ＦＢ−１１５７」（三菱レイヨン（株）製）を１０質量部使用したことを除いて、実施例１と同様にトナーを作製した。
（実施例５）
結着樹脂を５３質量部使用し、スチレンアクリル樹脂「ＦＳＲ−０５１」（藤倉化成（株）製）を８質量部使用したことを除いて、実施例１と同様にトナーを作製した。
【００４９】
（実施例６）
結着樹脂を４９質量部使用し、スチレンアクリル樹脂「ＦＳＲ−０５１」（藤倉化成（株）製）を１２質量部使用したことを除いて、実施例１と同様にトナーを作製した。
（実施例７）
結着樹脂を５３質量部使用し、スチレンアクリル樹脂「ＦＳＲ−０５５」（藤倉化成（株）製）を８質量部使用したことを除いて、実施例２と同様にトナーを作製した。
【００５０】
（実施例８）
結着樹脂を４９質量部使用し、スチレンアクリル樹脂「ＦＳＲ−０５５」（藤倉化成（株）製）を１２質量部使用したことを除いて、実施例２と同様にトナーを作製した。
（実施例９）
結着樹脂を５３質量部使用し、スチレンアクリル樹脂「ＦＢ−６７６」（三菱レイヨン（株）製）を８質量部使用したことを除いて、実施例３と同様にトナーを作製した。
【００５１】
（実施例１０）
結着樹脂を４９質量部使用し、スチレンアクリル樹脂「ＦＢ−６７６」（三菱レイヨン（株）製）を１２質量部使用したことを除いて、実施例３と同様にトナーを作製した。
（実施例１１）
結着樹脂を５３質量部使用し、スチレンアクリル樹脂「ＦＢ−１１５７」（三菱レイヨン（株）製）を８質量部使用したことを除いて、実施例４と同様にトナーを作製した。
【００５２】
（実施例１２）
結着樹脂を４９質量部使用し、スチレンアクリル樹脂「ＦＢ−６７６」（三菱レイヨン（株）製）を１２質量部使用したことを除いて、実施例４と同様にトナーを作製した。
（実施例１３）
結着樹脂として重量平均分子量（Ｍｗ）が１２０，０００の非晶質ポリ乳酸樹脂を使用したことを除いて、実施例１と同様にトナーを作製した。
【００５３】
（実施例１４）
結着樹脂として重量平均分子量（Ｍｗ）が５５，０００の非晶質ポリ乳酸樹脂を使用したことを除いて、実施例１と同様にトナーを作製した。
（実施例１５）
粉砕助剤としてのテルペンフェノール樹脂について、「ＹＳポリスターＧ１５０」（ヤスハラケミカル（株）製）を使用したことを除いて、実施例１と同様にトナーを作製した。
【００５４】
（実施例１６）
結着樹脂を４６質量部、テルペンフェノール樹脂「ＹＳポリスターＮ１２５」（ヤスハラケミカル（株）製）を２５質量部使用したことを除いて、実施例１と同様にトナーを作製した。
（実施例１７）
結着樹脂を５６質量部、テルペンフェノール樹脂「ＹＳポリスターＮ１２５」（ヤスハラケミカル（株）製）を１５質量部使用したことを除いて、実施例１と同様にトナーを作製した。
【００５５】
（実施例１８）
結着樹脂として重量平均分子量（Ｍｗ）が５５，０００の非晶質ポリ乳酸樹脂を４６質量部、粉砕助剤としてテルペンフェノール樹脂「ＹＳポリスターＧ１５０」（ヤスハラケミカル（株）製）を２５質量部使用したことを除いて、実施例１と同様にトナーを作製した。
（実施例１９）
結着樹脂として重量平均分子量（Ｍｗ）が５５，０００の非晶質ポリ乳酸樹脂を５６質量部、粉砕助剤としてテルペンフェノール樹脂「ＹＳポリスターＧ１５０」（ヤスハラケミカル（株）製）を１５質量部使用したことを除いて、実施例１と同様にトナーを作製した。
【００５６】
（比較例１）
結着樹脂を８１質量部使用し、粉砕助剤としてのテルペンフェノール樹脂を使用しなかったことを除いて、実施例１と同様にトナーを作製した。
（比較例２）
結着樹脂として重量平均分子量（Ｍｗ）が５５，０００の非晶質ポリ乳酸樹脂を８１質量部使用し、粉砕助剤としてテルペンフェノール樹脂を使用しなかったことを除いて、実施例１と同様にトナーを作製した。
【００５７】
（比較例３）
結着樹脂を８１質量部使用し、粉砕助剤としてのスチレンアクリル樹脂について、重量平均分子量（Ｍｗ）が１１８，０００のスチレンアクリル樹脂「ＦＳＲ−０５５」（藤倉化成（株）製）を１０質量部使用し、粉砕助剤としてテルペンフェノール樹脂を使用しなかったことを除いて、実施例１と同様にトナーを作製した。
（比較例４）
粉砕助剤としてテルペンフェノール樹脂「ＹＳポリスターＵ１１５」（ヤスハラケミカル（株）製）を２０質量部したことを除いて、実施例１と同様にトナーを作製した。
【００５８】
（比較例５）
粉砕助剤としてテルペン水添樹脂「クリアロンＰ１３５」（ヤスハラケミカル（株）製）を２０質量部したことを除いて、実施例１と同様にトナーを作製した。
（比較例６）
粉砕助剤としてロジンエステル樹脂「ペンセルＤ１３５」（荒川化学工業（株）製）を２０質量部したことを除いて、実施例１と同様にトナーを作製した。
【００５９】
（比較例７）
結着樹脂を４１質量部使用し、粉砕助剤としてテルペンフェノール樹脂「ＹＳポリスターＮ１２５」（ヤスハラケミカル（株）製）を３０質量部使用したことを除いて、実施例１と同様にトナーを作製した。
（比較例８）
結着樹脂を３１質量部使用し、粉砕助剤としてテルペンフェノール樹脂「ＹＳポリスターＮ１２５」（ヤスハラケミカル（株）製）を４０質量部使用したことを除いて、実施例１と同様にトナーを作製した。
【００６０】
（比較例９）
結着樹脂を６１質量部使用し、粉砕助剤としてテルペンフェノール樹脂「ＹＳポリスターＮ１２５」（ヤスハラケミカル（株）製）を１０質量部使用したことを除いて、実施例１と同様にトナーを作製した。
（比較例１０）
結着樹脂として重量平均分子量（Ｍｗ）が３０，０００の非晶質ポリ乳酸樹脂を６１質量部使用し、粉砕助剤としてのスチレンアクリル樹脂を使用しなかったことを除いて、実施例１と同様にトナーを作製した。
【００６１】
（比較例１１）
結着樹脂として重量平均分子量（Ｍｗ）が５０，０００の非晶質ポリ乳酸樹脂を６１質量部使用し、粉砕助剤としてのスチレンアクリル樹脂を使用しなかったことを除いて、実施例１と同様にトナーを作製した。
（比較例１２）
結着樹脂として重量平均分子量（Ｍｗ）が５０，０００の非晶質ポリ乳酸樹脂を５１質量部使用したことを除いて、実施例１と同様にトナーを作製した。
【００６２】
（比較例１３）
結着樹脂として重量平均分子量（Ｍｗ）が５５，０００の非晶質ポリ乳酸樹脂を６１質量部使用し、粉砕助剤としてのスチレンアクリル樹脂を使用しなかったことを除いて、実施例１と同様にトナーを作製した。
（比較例１４）
結着樹脂を６１質量部使用し、粉砕助剤としてのスチレンアクリル樹脂を使用しなかったことを除いて、実施例１と同様にトナーを作製した。
【００６３】
（比較例１５）
結着樹脂として重量平均分子量（Ｍｗ）が１２０，０００の非晶質ポリ乳酸樹脂を６１質量部使用し、粉砕助剤としてのスチレンアクリル樹脂を使用しなかったことを除いて、実施例１と同様にトナーを作製した。
（比較例１６）
結着樹脂として重量平均分子量（Ｍｗ）が１３０，０００の結晶性ポリ乳酸樹脂を６１質量部使用し、粉砕助剤としてのスチレンアクリル樹脂を使用しなかったことを除いて、実施例１と同様にトナーを作製した。
【００６４】
（比較例１７）
結着樹脂として重量平均分子量（Ｍｗ）が１３０，０００の結晶性ポリ乳酸樹脂を５１質量部使用したことを除いて、実施例１と同様にトナーを作製した。
（比較例１８）
結着樹脂として重量平均分子量（Ｍｗ）が１５０，０００の結晶性ポリ乳酸樹脂を６１質量部使用し、粉砕助剤としてのスチレンアクリル樹脂を使用しなかったことを除いて、実施例１と同様にトナーを作製した。
【００６５】
（比較例１９）
結着樹脂として重量平均分子量（Ｍｗ）が５５，０００の非晶質ポリ乳酸樹脂を６１質量部使用し、粉砕助剤としてテルペンフェノール樹脂「ＹＳポリスターＧ１５０」（ヤスハラケミカル（株）製）を２０質量部使用し、粉砕助剤としてのスチレンアクリル樹脂を使用しなかったことを除いて、比較例３と同様にトナーを作製した。
（比較例２０）
結着樹脂を６１質量部使用し、粉砕助剤としてテルペンフェノール樹脂「ＹＳポリスターＧ１５０」（ヤスハラケミカル（株）製）を２０質量部使用し、粉砕助剤としてのスチレンアクリル樹脂を使用しなかったことを除いて、比較例３と同様にトナーを作製した。
【００６６】
（比較例２１）
結着樹脂として重量平均分子量（Ｍｗ）が１２０，０００の結晶性ポリ乳酸樹脂を６１質量部使用し、粉砕助剤としてテルペンフェノール樹脂「ＹＳポリスターＧ１５０」（ヤスハラケミカル（株）製）を２０質量部使用し、粉砕助剤としてのスチレンアクリル樹脂を使用しなかったことを除いて、比較例３と同様にトナーを作製した。
（比較例２２）
結着樹脂を４１質量部使用し、スチレンアクリル樹脂「ＦＳＲ−０５１」（藤倉化成（株）製）を２０質量部使用したことを除いて、実施例１と同様にトナーを作製した。
【００６７】
（比較例２３）
結着樹脂を３１質量部使用し、スチレンアクリル樹脂「ＦＳＲ−０５１」（藤倉化成（株）製）を３０質量部使用したことを除いて、実施例１と同様にトナーを作製した。
（比較例２４）
結着樹脂を５６質量部使用し、スチレンアクリル樹脂「ＦＳＲ−０５１」（藤倉化成（株）製）を５質量部使用したことを除いて、実施例１と同様にトナーを作製した。
【００６８】
（比較例２５）
結着樹脂を４１質量部使用し、粉砕助剤としてテルペンフェノール樹脂について、「ＹＳポリスターＧ１５０」（ヤスハラケミカル（株）製）を２０質量部使用し、粉砕助剤としてのスチレンアクリル樹脂について、重量平均分子量（Ｍｗ）が１１８，０００のスチレンアクリル樹脂「ＦＳＲ−０５５」（藤倉化成（株）製）を２０質量部使用したことを除いて、実施例１と同様にトナーを作製した。
（比較例２６）
結着樹脂を３１質量部使用し、粉砕助剤としてテルペンフェノール樹脂について、「ＹＳポリスターＧ１５０」（ヤスハラケミカル（株）製）を２０質量部使用し、粉砕助剤としてのスチレンアクリル樹脂について、重量平均分子量（Ｍｗ）が１１８，０００のスチレンアクリル樹脂「ＦＳＲ−０５５」（藤倉化成（株）製）を３０質量部使用したことを除いて、実施例１と同様にトナーを作製した。
【００６９】
（比較例２７）
粉砕助剤としてのスチレンアクリル樹脂について、重量平均分子量（Ｍｗ）が３４，５００のスチレンアクリル樹脂「ＦＳＲ−０２０」（藤倉化成（株）製）を１０質量部使用したことを除いて、実施例１と同様にトナーを作製した。
（比較例２８）
粉砕助剤としてのスチレンアクリル樹脂について、重量平均分子量（Ｍｗ）が１３，２００のスチレンアクリル樹脂「ＦＳＲ−０４４」（藤倉化成（株）製）を１０質量部使用したことを除いて、実施例１と同様にトナーを作製した。
【００７０】
（比較例２９）
粉砕助剤としてのスチレンアクリル樹脂について、重量平均分子量（Ｍｗ）が４００，０００のスチレンアクリル樹脂「ＦＳＲ−０５３」（藤倉化成（株）製）を１０質量部使用したことを除いて、実施例１と同様にトナーを作製した。
（比較例３０）
粉砕助剤としてのスチレンアクリル樹脂について、重量平均分子量（Ｍｗ）が１８０，０００のスチレンアクリル樹脂「ＴＩＺ−４７０」（藤倉化成（株）製）を１０質量部使用したことを除いて、実施例１と同様にトナーを作製した。
【００７１】
（比較例３１）
粉砕助剤としてのスチレンアクリル樹脂について、重量平均分子量（Ｍｗ）が６７，０００のスチレンアクリル樹脂「ＦＢ−１７６０」（三菱レイヨン（株）製）を１０質量部使用したことを除いて、実施例１と同様にトナーを作製した。
（比較例３２）
粉砕助剤としてのスチレンアクリル樹脂について、重量平均分子量（Ｍｗ）が２６０，０００のスチレンアクリル樹脂「ＦＢ−１７６５」（三菱レイヨン（株）製）を１０質量部使用したことを除いて、実施例１と同様にトナーを作製した。
【００７２】
（比較例３３）
結着樹脂を５３質量部使用し、粉砕助剤としてのスチレンアクリル樹脂について、重量平均分子量（Ｍｗ）が３４，５００のスチレンアクリル樹脂「ＦＳＲ−０２０」（藤倉化成（株）製）を８質量部使用したことを除いて、実施例１と同様にトナーを作製した。
（比較例３４）
結着樹脂を４９質量部使用し、粉砕助剤としてのスチレンアクリル樹脂について、重量平均分子量（Ｍｗ）が３４，５００のスチレンアクリル樹脂「ＦＳＲ−０２０」（藤倉化成（株）製）を１２質量部使用したことを除いて、実施例１と同様にトナーを作製した。
【００７３】
（比較例３５）
結着樹脂として重量平均分子量（Ｍｗ）が１２０，０００の非晶質ポリ乳酸樹脂を５１質量部使用し、粉砕助剤としてのスチレンアクリル樹脂について、重量平均分子量（Ｍｗ）が４００，０００のスチレンアクリル樹脂「ＦＳＲ−０５３」（藤倉化成（株）製）を１０質量部使用したことを除いて、実施例１と同様にトナーを作製した。
（比較例３６）
結着樹脂として重量平均分子量（Ｍｗ）が５５，０００の非晶質ポリ乳酸樹脂を５１質量部使用し、重量平均分子量（Ｍｗ）が４００，０００のスチレンアクリル樹脂「ＦＳＲ−０５３」（藤倉化成（株）製）を１０質量部使用したことを除いて、実施例１と同様にトナーを作製した。
【００７４】
作製したトナーのそれぞれについて、以下の方法により測定及び評価を行った。
１．粉砕性
上記衝突式粉砕機「ＵＦＳ−２」（日本ニューマチック工業（株）製）及び風力分級機「ＵＦＣ−２」（日本ニューマチック工業（株）製）で粉砕及び分級を行った際のフィード量により、下記の基準で評価を行った。
◎：８ｋｇ／ｈｒ以上
〇：５ｋｇ／ｈｒ超、８ｋｇ／ｈｒ未満
△：３ｋｇ／ｈｒ超、５ｋｇ／ｈｒ未満
×：３ｋｇ／ｈｒ以下。
【００７５】
２．定着性
プリンタ「ＧＥ６０００」（カシオ計算機（株）製）に得られたトナーをセットし、定着温度を１２０℃〜１９０℃まで５℃ずつ変更し、各温度において１００％ベタ画像を１０枚連続で印字した。各温度での印字の際に定着オフセットが生じるかを確認し、オフセットが生じなかった温度範囲の広さを以下の基準で評価した。
〇：５０℃以上
△：３０℃超、５０℃未満
×：３０℃以下。
【００７６】
３．耐久性
プリンタ「ＧＥ６０００」（カシオ計算機（株）製）に得られたトナーをセットし、１．７％印字画像で、５枚間欠印字を４０，０００枚まで行った。途中、５，０００枚ごとにサンプル画像を印字し、この画像に発生したスジの量により、下記の基準で評価を行った。
〇：スジが観察されなかった（問題ない）
△：数本のスジが観察された
×：多くのスジが観察された。
【００７７】
４．総合結果
総合結果は、１〜３による評価を総合して評価した。
以上の結果を、表１及び表２に纏めた。
【００７８】
【表１】
0006020516.tif 000002
【００７９】
【表２】
0006020516.tif 000003
【００８０】
表１に示すように、実施例１〜１９は、粉砕性、定着性及び耐久性の全てについて、良好な性能を達成した。特に、実施例１〜４、６、８、１０、１２、１３は、実施例５、７、９、１１、１４〜１９と比較して、より優れた粉砕性を達成できた。
【００８１】
また、実施例１〜１９と表２に示す比較例１０〜１２、１６〜１８との対比から明らかなように、ポリ乳酸樹脂の分子量（Mw）範囲は５５，０００〜１２０，０００が好ましい。
【００８２】
なお、ポリ乳酸樹脂の分子量（Mw）３０，０００では液体であり、トナー化は不可能であり、ポリ乳酸樹脂の分子量（Mw）５０，０００では粉砕性は確保されたが、分子量が低いため定着性、耐久性が劣る。
【００８３】
一方、ポリ乳酸樹脂の分子量（Mw）が１３０，０００以上では粉砕性が困難となり、分子量（Mw）１５０，０００はあまりに固くトナー化することができなかった。
【００８４】
そして、実施例１〜１９と比較例１〜６、１３〜１６、１８〜２１との対比から明らかなように、十分な粉砕性を達成するには、テルペンフェノール樹脂とスチレンアクリル樹脂との所定の組み合わせから成る粉砕助剤の使用が必須であることが判る。
【００８５】
なお、比較例４はテルペンフェノール樹脂であるYSポリスターU１１５を使用したが、軟化点が低いため、定着性、耐久性に問題があった。従って、テルペンフェノール樹脂と雖も、所定の軟化点のものが望ましい。テルペンフェノール樹脂の軟化点範囲としては、１２５℃〜１５０℃が好ましい。
【００８６】
因みに、比較例５、６はテルペン系樹脂であるテルペン水添樹脂、ロジン樹脂を使用したが、耐久性が悪化した。
【００８７】
また、比較例７、８、９は実施例１〜１９と同じYSポリスターN１２５を３０、４０、１０％とそれぞれ添加した例だが、いずれも定着性が悪化した。これはテルペンフェノール樹脂の分子量が低く、多く添加するとトナーとしての定着特性が悪化し、また添加量が少ないと粉砕性を満たさなくなると考えられた。
【００８８】
従って、テルペンフェノール樹脂の量は、実施例１〜１９から１５〜２５％、好ましくは２０％が良い。
【００８９】
一方、比較例２２〜２６はスチレンアクリル樹脂を、５〜３０％と添加した例だが、添加量が多いと定着性がやや不利になった。また本来の目的であるトナーのバイオマス由来度を下げてしまう。逆に添加量が少ないと粉砕性を保つことができなくなる結果となった。
【００９０】
従って、スチレンアクリル樹脂の量は、実施例１〜１９から８〜１２％、好ましくは１０％が良い。
【００９１】
比較例２７、３３、３４ではスチレンアクリル樹脂の分子量（Mw）３４５００とし、実施例１と同様にトナー化を行ったが、粉砕性は問題なく良好であったものの、定着性、耐久性において問題が発生した。これはスチレンアクリス樹脂の分子量が低いため、粉砕性は確保できたが定着性、耐久性でトナー強度が保てず結果として問題が発生したと考えられた。
【００９２】
同様に比較例２８、３１ではスチレンアクリル樹脂の分子量を１３２００、６７０００としたもので、粉砕性は問題なかったが、耐久性において、トナー強度が保てず問題が発生した。
【００９３】
一方、比較例２９、３０、３2ではスチレンアクリル樹脂の分子量（Mw）を４０００００、１８００００、２６００００とし、実施例1と同様にトナー化を行ったが粉砕性が保てずトナー化することが困難であった。これはスチレンアクリル樹脂の分子量が高くトナー全体の粉砕性を悪化させたものと考えられる。
【００９４】
比較例３５、３６では、スチレンアクリル樹脂の分子量（Mw）４０００００を１０％添加し、PLA樹脂の分子量（Ｍw）をそれぞれ１２００００、５５０００としたが、粉砕性を保つことはできなかった。
【００９５】
以上の実施例１〜１９と比較例１〜３６の結果から明らかなように、重量平均分子量（Ｍｗ）が５５，０００〜１２０，０００の非晶質ポリ乳酸と、テルペンフェノール樹脂、及び重量平均分子量（Ｍｗ）が８５，５００〜１１８，０００のスチレンアクリル樹脂との組み合わせが最も好ましい結果となった。
【００９６】
以下に、出願当初の特許請求の範囲に記載の発明を付記する。
［１］
重量平均分子量（Ｍｗ）が５５，０００〜１２０，０００の非晶質バイオプラスチック、テルペンフェノール樹脂、及び重量平均分子量（Ｍｗ）が８５，５００〜１１８，０００のスチレンアクリル樹脂とを含んだ電子写真用トナー。
［２］
前記非晶質バイオプラスチックは非晶質ポリ乳酸である［１］に記載の電子写真用トナー。
［３］
重量平均分子量（Ｍｗ）が５５，０００〜１２０，０００の非晶質バイオプラスチック、テルペンフェノール樹脂、及び重量平均分子量（Ｍｗ）が８５，５００〜１１８，０００のスチレンアクリル樹脂とを含んだ混合物を溶融混練して混練物を得る工程と、
硬化後の前記混練物を粉砕する工程と
を含んだ電子写真用トナーの製造方法。
［４］
前記非晶質バイオプラスチックは非晶質ポリ乳酸である［３］に記載の電子写真用トナーの製造方法。
【図１】
0006020516.tif 000004
【図２】
0006020516.tif 000005